(57)【要約】【課題】印刷された画像の装飾性および文字の視認性が良好である普通紙タイプの輪転方式インクジェット印刷機用印刷用紙を提供する。【解決手段】支持体に顔料塗工層を設けていない普通紙タイプの輪転方式インクジェット印刷機用印刷用紙において、ＪＩＳ  Ｐ  ８１５０の方法によって測定される紙の色相が、紫外線を含む測定において、Ｌ＊値が９０以上、ａ＊値が−１以上＋５以下、ｂ＊値が−１２以上０以下である普通紙タイプの輪転方式インクジェット印刷機用印刷用紙。【選択図】なし【特許請求の範囲】
【請求項１】
支持体に顔料塗工層を設けていない普通紙タイプの輪転方式インクジェット印刷機用印刷用紙において、ＪＩＳ  Ｐ  ８１５０の方法によって測定される紙の色相が、紫外線を含む測定において、Ｌ＊値が９０以上、ａ＊値が−１以上＋５以下、ｂ＊値が−１２以上０以下である普通紙タイプの輪転方式インクジェット印刷機用印刷用紙。
【発明の詳細な説明】
【技術分野】
【０００１】
本発明は、普通紙タイプの印刷用紙に関するものであり、インクジェット印刷された画像の装飾性および文字の視認性に優れる輪転方式インクジェット印刷機用印刷用紙に関する。
【背景技術】
【０００２】
インクジェット記録方式の技術が急速に進歩し、インクジェット記録方式を利用するプリンター（以下、「インクジェットプリンター」と記載する。）によって、紙やフィルムなど記録用の媒体にカラーでかつ高画質に画像を形成できるようになった。このようなインクジェットプリンターには、家庭用の小型プリンターから印刷業者などが使用する大判プリンターがある。基本的には１枚単位で印刷を実行するために、主に少部数の印刷現場でこれらプリンターは利用されていた。
【０００３】
近年、さらなる技術の進歩により、インクジェット記録方式を利用する商業印刷（以下、「インクジェット印刷」と記載する）の応用が始まっている。商業印刷分野は印刷部数が多く、生産性および印刷コストの兼ね合いから印刷速度が重視される。インクを吐出するヘッドが用紙の搬送方向に直行する幅方向全体に固定されたラインヘッドを備える印刷機（以下、「インクジェット印刷機」と記載する）によって、インクジェット印刷に適した印刷速度は達成される（例えば、特許文献１参照）。また最近では、印刷速度が６０ｍ／分以上、より高速では１２０ｍ／分を超える輪転方式のインクジェット印刷機も開発されている。
【０００４】
可変情報を取り扱うことができるため、インクジェット印刷機は特にオンデマンド印刷に応用される。固定情報をあらかじめオフセット印刷機で印刷し、可変情報を輪転方式インクジェット印刷機で印刷する形態が多用されている。
【０００５】
従来の輪転方式インクジェット印刷機用印刷用紙の使用用途としては、電気・ガス・水道・通信会社などのエンドユーザーへの請求書や金融機関の口座取引明細書といったモノクロ印刷用途がほとんどであり、要求品質としては文字の視認性が重要視されてきた。
【０００６】
近年では、輪転方式インクジェット印刷機を使用して請求書や明細書などに、顧客に応じた商品情報・ダイレクト広告をフルカラー印刷する用途が伸長しつつある。これらの用途上、輪転方式インクジェット印刷機用印刷用紙に対して、印刷された文字の視認性が良好なことに加え、印刷された画像がより鮮やかに見える装飾性が要求される。
【０００７】
輪転方式インクジェット印刷機によるインクジェット印刷に使用される印刷用紙の形態としては、上質紙・ＰＰＣ用紙などに代表される普通紙タイプの印刷用紙と支持体上に白色顔料を含むインク受理層を有する塗工紙タイプの印刷用紙に大別される。
【０００８】
産業用の輪転方式インクジェット印刷機においては、コストの安い普通紙タイプの印刷用紙の使用量が圧倒的に多い。しかし、これら普通紙タイプの印刷用紙の場合、白色顔料を含むインク受理層を有しないため、塗工紙タイプの印刷用紙に比べて、用紙表面の平滑性が粗く面質が劣り、印刷された画像の装飾性および文字の視認性が劣っているのが現状である。
【０００９】
例えば、印字濃度に優れる普通紙タイプのインクジェット記録用紙の例（例えば、特許文献２参照）、染料インクおよび顔料インク双方に対して、高い印字濃度が発現可能な普通紙タイプのインクジェット記録用紙の例（例えば、特許文献３参照）など、印字濃度を改良する提案が多く成されているが、いずれも本発明の構成とは異なる。
【先行技術文献】
【特許文献】
【００１０】
【特許文献１】特開２００９−２３２９２号公報
【特許文献２】特開２０１１−２１２９５５号公報
【特許文献３】特開２００４−１２２４３６号公報
【発明の概要】
【発明が解決しようとする課題】
【００１１】
本発明の課題は、普通紙タイプの輪転方式インクジェット印刷機用印刷用紙において、輪転方式インクジェット印刷機で印刷された画像の装飾性および文字の視認性が良好である印刷用紙を得ることである。
【課題を解決するための手段】
【００１２】
上記の課題は、支持体に顔料塗工層を設けていない普通紙タイプの輪転方式インクジェット印刷機用印刷用紙において、ＪＩＳ  Ｐ  ８１５０の方法によって測定される紙の色相が、紫外線を含む測定において、Ｌ＊値が９０以上、ａ＊値が−１以上＋５以下、ｂ＊値が−１２以上０以下である輪転方式インクジェット印刷機用印刷用紙によって解決することができる。
【００１３】
本発明の別の態様としては、輪転方式インクジェット印刷機の印刷方法であって、上記輪転方式インクジェット印刷機用印刷用紙を得る工程、および輪転方式インクジェット印刷機用印刷用紙上に、輪転方式インクジェット印刷機を用いて印刷速度６０ｍ／分以上で印刷画像を形成する工程を含む方法を提供する。また本発明は、優れた印刷画像を形成する方法であって、上記輪転方式インクジェット印刷機用印刷用紙を得る工程、および輪転方式インクジェット印刷機用印刷用紙上に、輪転方式インクジェット印刷機を用いて印刷画像を形成する工程を含む方法を提供する。
【発明の効果】
【００１４】
本発明により、輪転方式インクジェット印刷機を用いて印刷した画像の装飾性および文字の視認性が良好である輪転方式インクジェット印刷機用印刷用紙を得ることができる。
【発明を実施するための形態】
【００１５】
以下、本発明の輪転方式インクジェット印刷機用印刷用紙について詳細に説明する。
【００１６】
本発明において、輪転方式インクジェット印刷機用印刷用紙の明度指数Ｌ＊、クロマティックネス指数ａ＊およびｂ＊は、ＪＩＳ  Ｐ  ８１５０に規定される方法で得られ、この規定によれば、Ｌ＊、ａ＊、ｂ＊の３つの値によって測定対象物の色相が表される。ここで、Ｌ＊は明度を表し、この数値が大きいほど明度が高いことを表す。また、ａ＊は赤味を表し、ａ＊の値が大きいほど赤味が強く、小さいほど緑色味が強くなる。さらに、ｂ＊は黄色味を表し、ｂ＊値が大きいほど黄色味が強く、小さいほど青色味が強くなる。
【００１７】
本発明の輪転方式インクジェット印刷機用印刷用紙において、Ｌ＊、ａ＊、ｂ＊の値が、それぞれ特定の範囲内にあることを特徴とする。
【００１８】
本発明において、輪転方式インクジェット印刷機用印刷用紙のＬ＊値が９０以上、ａ＊値が−１以上＋５以下、ｂ＊値が−１２以上０以下である。Ｌ＊が本発明の範囲外であると印刷された文字の視認性が低下する。また、ａ＊の値およびｂ＊の値が本発明の範囲外であると、印刷された画像の装飾性が低下するため好ましくない。
【００１９】
ここで言う装飾性とは、印刷された画像の見た目の鮮やかさのことである。印刷された画像の出来栄えを発色性と言う言葉で現すことがあるが、主に印刷濃度が高いことを示しており、実際に目で見たときの色合い・鮮やかさ・色濃度とは異なることがある。極端に言うと、印刷用紙の色が黒色等のＬ＊値が小さい場合、あるいは彩度が高くａ＊の絶対値および／またはｂ＊の絶対値が大きい場合、いくら印刷濃度が高くても印刷された画像は鮮やかには感じられない。
【００２０】
本発明者は、Ｌ＊値、ａ＊値、ｂ＊値を本発明の範囲とすることによって、印刷された画像の装飾性が最も高くなることを見出した。この理由は明確ではないが、本発明の印刷用紙のａ＊値、ｂ＊値の範囲は、具体的には若干青味を帯びた色相である。印刷された画像の色相において、黄色は最も明度が高く、印刷用紙との明度の差が小さいために、最も視認性に劣る色である。本発明の印刷用紙は、若干青味を帯びているため、白色の場合に比べ、黄色の画像との色相差が大きくなり、視認性が上がる。その結果、画像全体の見た目の鮮やかさ、即ち装飾性が上がるものと考えられる。但し、極端に青味を強くし過ぎると、印刷用紙の明度が低くなるため、装飾性は低下していくことになる。
【００２１】
本発明の輪転方式インクジェット印刷機用印刷用紙において、Ｌ＊、ａ＊、ｂ＊の値が本発明の範囲内になるようにするためには、支持体および／またはサイズプレス液中に各種の着色剤を添加することで達成される。着色剤は、支持体またはサイズプレス液中において各々一緒、各々別々あるいは両方に含有しても構わない。ここで言う着色剤とは、白色以外の色である着色剤をいう。
【００２２】
本発明に用いられる着色剤としては、染料系着色剤および顔料系着色剤のどちらも使用可能であり、印刷用紙の所望の色相を得るために、種々の着色剤を組み合わせて使用することができる。
【００２３】
本発明に用いられる着色剤としては、例えば、アゾ化合物（ジチゾン、ホルマザン）、キノン系（ナフトキノン、アントラキノン、アクリドン、アントアントロン、インダントレン、ピレンジオン、ビオラントロン）、キノンイミン（アジン、オキサジン、チアジン）、インジゴ染料（インジルビン、オキシインジゴ、チオインジゴ）、硫化染料、ジフェニルメタン、トリフェニルメタン（フルオラン、フルオレセイン、ローダミン）、フェロセン、フルオレノン、フルギド、ペリレン、フェナジン、フェノチアジン、ポリエン（カロテン、マレイン酸誘導体、ピロラゾン、スチルベン、スチリル）、ポリメチン（シアニン、ピリジニウム、ピリリウム、キノリニウム、ローダニン）、キサンテン、アリザリン、アクリジン、アクリジノン、カルボスチリル、クマリン、ジフェニルアミン、キナクリドン、キノフタロン、フェノキサジン、フタロペリノン、ポルフィン、クロロフィル、フタロシアニン、クラウン化合物、スクアリリウム、チアフルバレン、チアゾール、ニトロ染料、ニトロソ染料、発色後のロイコ染料などの染料系着色剤、または、二酸化チタン被覆雲母、チタンブラック、チタニウムイエロー、ウルトラマリン、アズライト、群青、紺青、錫酸コバルト、コバルト青、カーボンブラック、鉄黒、酸化コバルト、アゾ顔料、フタロシアニン顔料、染色レーキ、澱粉粒、尿素−ホルマリン樹脂、メラミン樹脂などの合成樹脂粒子、シリコーン粒子などの顔料系着色剤およびスチルベン系、ジスチルベン系、ベンゾオキサゾール系、クマリン系、イミダゾール系、ベンゾイミダゾール系、ピラゾリン系などの蛍光染料が挙げられるが、これらに限定されるものではない。
【００２４】
これらの着色剤は、単独あるいは２種類以上併用することもできる。また、染料と顔料の混合比率は、色むらが生じない限り、いかなる比率で用いてもよい。
【００２５】
さらに、着色剤の含有量は所望の色合いが出せるものであれば、いかなる含有量で用いてもよい。
【００２６】
本発明の輪転方式インクジェット印刷機用印刷用紙に用いられる支持体は、セルロースパルプと填料を主成分とするシートであり、セルロースパルプとしては、ＬＢＫＰ、ＮＢＫＰなどの化学パルプ、ＧＰ、ＰＧＷ、ＲＭＰ、ＴＭＰ、ＣＴＭＰ、ＣＭＰ、ＣＧＰなどの機械パルプ、およびＤＩＰなどの古紙パルプが単独あるいは併用して用いられる。
【００２７】
本発明の支持体に用いられる填料は、従来公知の白色顔料を使用することができる。例えば、軽質炭酸カルシウム、重質炭酸カルシウム、タルク、カオリン、シリカ、チタンなどのいずれでもよく、併用してもよい。好ましくは、白色度が高くコストの安い軽質炭酸カルシウム、重質炭酸カルシウムが用いられる。
【００２８】
本発明の支持体は、セルロースパルプと填料の他、サイズ剤、歩留まり剤、カチオン化剤、湿潤紙力増強剤や乾燥紙力増強剤などの各種紙力剤などの各種添加剤を適宜配合することができ、セルロースパルプおよび填料並びに各種添加剤を適宜配合した紙料を長網抄紙機、円網抄紙機、ツインワイヤー抄紙機などの各種抄紙機で抄造することができる。
【００２９】
本発明において、支持体の紙料中には、さらにその他の添加剤として、顔料分散剤、増粘剤、流動性改良剤、消泡剤、抑泡剤、離型剤、発泡剤、浸透剤、紫外線吸収剤、酸化防止剤、防腐剤、防バイ剤、耐水化剤、染料定着剤などを本発明の所望の効果を損なわない範囲で、適宜配合することもできる。
【００３０】
本発明において、支持体のサイズ度はいずれのサイズ度でもよく、使用される輪転方式インクジェット印刷機のインク吸収性を考慮し、調整すればよい。内添サイズ剤の量、支持体に塗布する表面サイズ剤の塗布量によって調整することができる。内添サイズ剤は例えば、酸性紙であればロジン系サイズ剤、中性紙であればアルケニル無水コハク酸、アルキルケテンダイマー、中性ロジン系サイズ剤またはカチオン性スチレン−アクリル系サイズ剤などである。また表面サイズ剤は例えば、スチレン−アクリル系サイズ剤、オレフィン系サイズ剤、スチレン−マレイン系サイズ剤などである。特に、後述するカチオン性樹脂や多価陽イオン塩と一緒に塗布する場合には、カチオン系かノニオン系の表面サイズ剤が好ましい。
【００３１】
また、支持体中の灰分量は、８質量％以上２５質量％以下が好ましく、１０質量％以上２０質量％以下がより好ましい。
【００３２】
灰分量とは、支持体を５２５℃で１時間燃焼処理を行った後の不燃物の質量と、燃焼処理前の支持体の絶乾質量との比率（質量％）である。灰分量は、支持体中の填料などの含有量により、調整することができる。
【００３３】
本発明における輪転方式インクジェット印刷機に用いられる直接染料や酸性染料を含有する水性染料インクの印刷濃度を向上させるためには、印刷用紙中にカチオン性樹脂や多価陽イオン塩を含有することが有効である。染料のアニオン性部分とカチオン性樹脂または多価陽イオンの反応による染料の定着によるためである。
【００３４】
カチオン性樹脂は、一般的に使用されているカチオン性ポリマーまたはカチオン性オリゴマーであり、その種類は特に限定されない。好ましいカチオン性樹脂は、プロトンが配位し易く、水に溶解したとき離解してカチオン性を呈する１級〜３級アミンまたは４級アンモニウム塩を含有するポリマーまたはオリゴマーである。具体例としては、例えば、ポリエチレンイミン、ポリビニルピリジン、ポリアミンスルホン、ポリジアルキルアミノエチルメタクリレート、ポリジアルキルアミノエチルアクリレート、ポリジアルキルアミノエチルメタクリルアミド、ポリジアルキルアミノエチルアクリルアミド、ポリエポキシアミン、ポリアミドアミン、ジシアンジアミド−ホルマリン縮合物、ポリビニルアミン、ポリアリルアミン等の化合物およびこれらの塩酸塩、さらにポリジアリルジメチルアンモニウムクロライドおよびジアリルジメチルアンモニウムクロライドとアクリルアミド等との共重合物、ポリジアリルメチルアミン塩酸塩、ジメチルアミン−エピクロルヒドリン縮合物等を挙げることができるが、これらに限定されない。
【００３５】
多価陽イオン塩は、多価金属の陽イオンによってインクを定着させる。カチオン性樹脂同様、水性染料インクの定着にも有効であるが、水性顔料インクの定着に高い効果を発揮する。
【００３６】
多価陽イオン塩とは、水溶性多価陽イオンを含む塩であり、好ましくは、２０℃の水に１質量％以上溶解することができる多価陽イオンを含む塩をいう。多価陽イオンの例としては、例えば、マグネシウム、カルシウム、ストロンチウム、バリウム、ニッケル、亜鉛、銅、鉄、コバルト、スズ、マンガンなどの二価陽イオン、アルミニウムイオン、鉄、クロムなどの三価陽イオン、またはチタン、ジルコニウムなどの四価陽イオン、並びにそれらの錯イオンである。多価陽イオンと塩を形成する陰イオンとしては、無機酸および有機酸のいずれでもよく、特に限定されない。無機酸としては、塩酸、硝酸、リン酸、硫酸、ホウ酸、フッ化水素酸などが挙げられるが、これらに限定されない。有機酸としては、ギ酸、酢酸、乳酸、クエン酸、シュウ酸、コハク酸、有機スルホン酸などが挙げられるが、これらに限定されない。
【００３７】
カチオン性樹脂や多価陽イオン塩を支持体に含有させる方法としては、サイズプレス、ゲートロールコーター、フィルムトランスファーコーターの他、ブレードコーター、ロッドコーター、エアーナイフコーター、カーテンコーターなど各種塗工機で塗工することも可能であり、製造コストの点からは抄紙機に設置されているサイズプレス、ゲートロールコーター、フィルムトランスファーコーターなどオンマシンで塗工する方法が好ましい。
【００３８】
本発明の印刷用紙は、そのままでも使用できるが、必要に応じてマシンカレンダー、ソフトニップカレンダー、スーパーカレンダー等により表面を平滑化することもできる。
【００３９】
但し、平滑化のため過度のカレンダー処理を行うと、印刷用紙の空隙を減らすこととなり、結果として、インクジェット印刷でのインク吸収性を悪化させるため、軽度のカレンダー処理が好ましい。具体的には、カレンダー処理後の印刷用紙の密度を１．０ｇ／ｃｍ３以下とすることが好ましい。
【００４０】
本発明において、印刷用紙の坪量は特に限定されるものではないが、４０ｇ／ｍ２以上３００ｇ／ｍ２以下が好ましい。
【００４１】
また、本発明の印刷用紙は、輪転方式インクジェット印刷機の他、オフセット印刷やグラビア印刷など他の印刷方式に用いることも可能であり何ら制限しない。さらには、市販のインクジェットプリンターなどに用いることも可能である。
【００４２】
本発明の別の態様としては、輪転方式インクジェット印刷機での印刷方法であって、上記輪転方式のインクジェット印刷機用印刷用紙を得る工程、および輪転方式インクジェット印刷機用印刷用紙上に、輪転方式インクジェット印刷を印刷速度６０ｍ／分以上で行って印刷画像を形成する工程を含む方法である。この印刷方法によって、印刷された画像の装飾性および文字の視認性に優れた印刷物を得ることができる。また本発明は、優れた印刷画像を形成する方法であって、上記輪転方式インクジェット印刷機用印刷用紙を得る工程、および輪転方式インクジェット印刷機用印刷用紙の上に、輪転方式インクジェット印刷機を用いて印刷画像を形成する工程を含む方法である。この印刷画像を形成する方法によって、輪転方式インクジェット印刷機で装飾性および文字の視認性に優れた画像を形成することができる。
【実施例】
【００４３】
以下、本発明を実施例によりさらに具体的に説明するが、本発明はその主旨を超えない限り、以下の実施例に限定されるものではない。また、実施例において示す「部」および「％」は、特に明示がない限り、乾燥固形分あるいは実質成分の質量部および質量％を示す。
【００４４】
（実施例１）
濾水度４００ｍｌｃｓｆのＬＢＫＰ１００部からなるパルプスラリーに、填料として軽質炭酸カルシウム（商品名：ＴＰ−１２１、奥多摩工業社製）１５部、両性澱粉（商品名：Ｃａｔｏ３２１０、日本ＮＳＣ社製）０．８部、硫酸バンド０．８部、アルキルケテンダイマー型サイズ剤（商品名：サイズパインＫ９０３、荒川化学工業社製）０．０５部を添加して、長網抄紙機で抄造し、オンマシンのフィルムトランスファーコーターにて、サイズプレス液として、酸化澱粉（商品名：ＭＳ＃３８００、日本食品化工社製）を両面の固形分付着量で２．５ｇ／ｍ２付着させ、マシンカレンダー処理をして、坪量８１．４ｇ／ｍ２の実施例１の印刷用紙を作製した。
色相の調整は、パルプスラリー中の紫色染料（商品名：バサゾールバイオレット５７Ｌ、ＢＡＳＦ社製）、赤色染料（商品名：バサゾールレッド７１Ｌ、ＢＡＳＦ社製）、蛍光染料（商品名：ケイコールＢＵＬ、日本曹達社製）で行い、Ｌ＊値９１．２、ａ＊値０．３、ｂ＊値−１１．０であった。
【００４５】
（実施例２）
色相の調整以外は、実施例１と同様の方法にて、実施例２の印刷用紙を作製した。
色相の調整は、パルプスラリー中の紫色染料（商品名：バサゾールバイオレット５７Ｌ、ＢＡＳＦ社製）、赤色染料（商品名：バサゾールレッド７１Ｌ、ＢＡＳＦ社製）、蛍光染料（商品名：ケイコールＢＵＬ、日本曹達社製）で行い、Ｌ＊値９１．７、ａ＊値３．４、ｂ＊値−０．８であった。
【００４６】
（実施例３）
色相の調整以外は、実施例１と同様の方法にて、実施例３の印刷用紙を作製した。
色相の調整は、パルプスラリー中の紫色染料（商品名：バサゾールバイオレット５７Ｌ、ＢＡＳＦ社製）、赤色染料（商品名：バサゾールレッド７１Ｌ、ＢＡＳＦ社製）、蛍光染料（商品名：ケイコールＢＵＬ、日本曹達社製）で行い、Ｌ＊値９２．８、ａ＊値１．８、ｂ＊値−５．２であった。
【００４７】
（実施例４）
色相の調整以外は、実施例１と同様の方法にて、実施例４の印刷用紙を作製した。
色相の調整は、サイズプレス液中の青色顔料（商品名：ＴＢ５３６ブルー、大日精化工業社製）、紫色顔料（商品名：ＴＢ１５４８バイオレット、大日精化工業社製）、蛍光染料（サンホワイトＣＳＴ、サンライズケミカル社製）で行い、Ｌ＊値９２．０、ａ＊値１．５、ｂ＊値−６．６であった。
【００４８】
（実施例５）
濾水度４００ｍｌｃｓｆのＬＢＫＰ１００部からなるパルプスラリーに、填料として軽質炭酸カルシウム（商品名：ＴＰ−１２１、奥多摩工業社製）１５部、両性澱粉（商品名：Ｃａｔｏ３２１０、日本ＮＳＣ社製）０．８部、硫酸バンド０．８部、アルキルケテンダイマー型サイズ剤（商品名：サイズパインＫ９０３、荒川化学工業社製）０．０５部を添加して、長網抄紙機で抄造し、オンマシンのフィルムトランスファーコーターにて、サイズプレス液として、酸化澱粉（商品名：ＭＳ＃３８００、日本食品化工社製）を両面の固形分付着量で２．５ｇ／ｍ２、塩化カルシウムを両面の固形分付着量で１．５ｇ／ｍ２、カチオン性樹脂としてジメチルアミン−エピクロルヒドリン重縮合物（商品名：ジェットフィックス５０５２、里田化工社製）を両面の固形分付着量で１．５ｇ／ｍ２付着させ、マシンカレンダー処理をして、坪量８１．４ｇ／ｍ２の実施例５の印刷用紙を作製した。
色相の調整は、パルプスラリー中の紫色染料（商品名：バサゾールバイオレット５７Ｌ、ＢＡＳＦ社製）、赤色染料（商品名：バサゾールレッド７１Ｌ、ＢＡＳＦ社製）、蛍光染料（商品名：ケイコールＢＵＬ、日本曹達社製）で行い、Ｌ＊値９０．８、ａ＊値−０．１、ｂ＊値−１１．５であった。
【００４９】
（実施例６）
色相の調整以外は、実施例５と同様の方法にて、実施例６の印刷用紙を作製した。
色相の調整は、パルプスラリー中の紫色染料（商品名：バサゾールバイオレット５７Ｌ、ＢＡＳＦ社製）、赤色染料（商品名：バサゾールレッド７１Ｌ、ＢＡＳＦ社製）、蛍光染料（商品名：ケイコールＢＵＬ、日本曹達社製）で行い、Ｌ＊値９２．０、ａ＊値４．１、ｂ＊値−１．３であった。
【００５０】
（実施例７）
色相の調整以外は、実施例５と同様の方法にて、実施例７の印刷用紙を作製した。
色相の調整は、パルプスラリー中の紫色染料（商品名：バサゾールバイオレット５７Ｌ、ＢＡＳＦ社製）、赤色染料（商品名：バサゾールレッド７１Ｌ、ＢＡＳＦ社製）、蛍光染料（商品名：ケイコールＢＵＬ、日本曹達社製）で行い、Ｌ＊値９３．５、ａ＊値２．０、ｂ＊値−５．８であった。
【００５１】
（実施例８）
色相の調整以外は、実施例５と同様の方法にて、実施例８の印刷用紙を作製した。
色相の調整は、サイズプレス液中の青色顔料（商品名：ＴＢ５３６ブルー、大日精化工業社製）、紫色顔料（商品名：ＴＢ１５４８バイオレット、大日精化工業社製）、蛍光染料（サンホワイトＣＳＴ、サンライズケミカル社製）で行い、Ｌ＊値９２．３、ａ＊値１．３、ｂ＊値−７．７であった。
【００５２】
（比較例１）
色相の調整以外は、実施例１と同様の方法にて、比較例１の印刷用紙を作製した。
色相の調整は、パルプスラリー中の紫色染料（商品名：バサゾールバイオレット５７Ｌ、ＢＡＳＦ社製）、赤色染料（商品名：バサゾールレッド７１Ｌ、ＢＡＳＦ社製）、黒色顔料（サンダイＤＰブラックＣＮ、山陽色素社製）で行い、Ｌ＊値８５．２、ａ＊値１．２、ｂ＊値−１．５であった。
【００５３】
（比較例２）
色相の調整以外は、実施例１と同様の方法にて、比較例２の印刷用紙を作製した。
色相の調整は、パルプスラリー中の蛍光染料（商品名：ケイコールＢＵＬ、日本曹達社製）のみで行い、Ｌ＊値９２．３、ａ＊値０．８、ｂ＊値３．０であった。
【００５４】
（比較例３）
色相の調整以外は、実施例１と同様の方法にて、比較例３の印刷用紙を作製した。
色相の調整は、パルプスラリー中の紫色染料（商品名：バサゾールバイオレット５７Ｌ、ＢＡＳＦ社製）、赤色染料（商品名：バサゾールレッド７１Ｌ、ＢＡＳＦ社製）、蛍光染料（商品名：ケイコールＢＵＬ、日本曹達社製）で行い、Ｌ＊値９０．５、ａ＊値２．０、ｂ＊値−１５．３であった。
【００５５】
（比較例４）
色相の調整以外は、実施例１と同様の方法にて、比較例４の印刷用紙を作製した。
色相の調整は、パルプスラリー中の紫色染料（商品名：バサゾールバイオレット５７Ｌ、ＢＡＳＦ社製）、蛍光染料（商品名：ケイコールＢＵＬ、日本曹達社製）で行い、Ｌ＊値９０．３、ａ＊値−２．０、ｂ＊値−０．８であった。
【００５６】
（比較例５）
色相の調整以外は、実施例１と同様の方法にて、比較例５の印刷用紙を作製した。
色相の調整は、パルプスラリー中の紫色染料（商品名：バサゾールバイオレット５７Ｌ、ＢＡＳＦ社製）、赤色染料（商品名：バサゾールレッド７１Ｌ、ＢＡＳＦ社製）、蛍光染料（商品名：ケイコールＢＵＬ、日本曹達社製）で行い、Ｌ＊値９１．２、ａ＊値６．８、ｂ＊値−１．２であった。
【００５７】
実施例１〜８および比較例１〜５の輪転方式インクジェット印刷機用印刷用紙について、色相、装飾性、文字の視認性について、下記の方法により評価した。
【００５８】
＜色相＞
ＪＩＳ  Ｐ  ８１５０に準拠し、輪転方式インクジェット印刷機用印刷用紙を、日本電色工業社製分光色差計ＰＦ−１０を用いて紫外光を含む光源にて明度指数Ｌ＊、クロマティックネス指数ａ＊およびｂ＊を測定した。
【００５９】
＜装飾性（染料インク）＞
ミヤコシ社製インクジェット印刷機ＭＪＰ−６００（型式：ＭＪＰ−２０Ｃ）を用い、染料インクにて、写真画像、ベタパターン、５０％網点パターン、文字を１５０ｍ／分で印刷した。印刷画像の色合い・鮮やかさ・色濃度から下記の５段階により装飾性を官能評価で判定した。本発明においては、４以上の評価であれば装飾性が良好である。
５：色合い・鮮やかさ・色濃度のすべてが非常に良好。
４：色合い・鮮やかさ・色濃度のすべてが良好。
３：色合い・鮮やかさ・色濃度の少なくともひとつがやや劣る。
２：色合い・鮮やかさ・色濃度の少なくともひとつが劣る。
１：色合い・鮮やかさ・色濃度のいずれも劣る。
【００６０】
＜文字の視認性（染料インク）＞
ミヤコシ社製インクジェット印刷機ＭＪＰ−６００（型式：ＭＪＰ−２０Ｃ）を用い、染料インクにて、写真画像、ベタパターン、５０％網点パターン、文字を１５０ｍ／分で印刷した。ブラックの６〜１０ポイントの明朝体文字印刷部を、下記の５段階により官能評価で判定した。本発明においては、４以上の評価であれば視認性が良好である。
５：文字がはっきり見え、視認性が非常に良好。
４：文字がはっきり見え、視認性が良好。
３：文字が読み取れるが、はっきりしない。
２：文字がはっきりせず、視認性が不良。
１：文字がはっきりせず、視認性が非常に不良。
【００６１】
＜装飾性（顔料インク）＞
コダック社製インクジェット印刷機Ｖｅｒｓａｍａｒｋ  ＶＬ２０００を用い、顔料インクにて、写真画像、ベタパターン、５０％網点パターン、文字を７５ｍ／分で印刷した。印刷画像の色合い・鮮やかさ・色濃度から下記の５段階により装飾性を官能評価で判定した。本発明においては、４以上の評価であれば装飾性が良好である。
５：色合い・鮮やかさ・色濃度のすべてが非常に良好。
４：色合い・鮮やかさ・色濃度のすべてが良好。
３：色合い・鮮やかさ・色濃度の少なくともひとつがやや劣る。
２：色合い・鮮やかさ・色濃度の少なくともひとつが劣る。
１：色合い・鮮やかさ・色濃度のいずれも劣る。
【００６２】
＜文字の視認性（顔料インク）＞
コダック社製インクジェット印刷機Ｖｅｒｓａｍａｒｋ  ＶＬ２０００を用い、顔料インクにて、写真画像、ベタパターン、５０％網点パターン、文字を７５ｍ／分で印刷した。ブラックの６〜１０ポイントの明朝体文字印刷部を、下記の５段階により官能評価で判定した。本発明においては、４以上の評価であれば視認性が良好である。
５：文字がはっきり見え、視認性が非常に良好。
４：文字がはっきり見え、視認性が良好。
３：文字が読み取れるが、はっきりしない。
２：文字がはっきりせず、視認性が不良。
１：文字がはっきりせず、視認性が非常に不良。
【００６３】
実施例１〜８および比較例１〜５の評価結果を表１に示す。
【００６４】
【表１】
2014087990.tif 000002
【００６５】
表１より、実施例１〜８で示されるように、普通紙タイプの輪転方式インクジェット印刷機用印刷用紙において、ＪＩＳ  Ｐ  ８１５０の方法によって測定される紙の色相が、紫外線を含む測定において、Ｌ＊値が９０以上、ａ＊値が−１以上＋５以下、ｂ＊値が−１２以上０以下である輪転方式インクジェット印刷機用印刷用紙は、装飾性および印刷した文字の視認性が良好であることがわかる。
【００６６】
一方、本発明の条件を満足しない比較例１〜５では本発明の効果は得られない。